(57)【要約】  鮮明な境界の像を提供する、ほぼ平坦な面である第１の部分と光線に回折、拡散などを生じさせる光学的構造である第２の部分とから構成される光学素子の金型を製造する方法を提供する。本発明による光学素子用の金型の製造方法は、レジストパターニング及びエッチングによって、基板の表面の第１の領域に２マイクロメータ以上の幅のほぼ平坦な底面を有する第１の溝を形成するステップと、該基板の表面の該第１の領域を囲む第２の領域を、該底面と平行ではない面から構成される形状に機械加工するステップとを含む。
2019163630.tif 000002
【特許請求の範囲】
【請求項１】
光学素子用の金型の製造方法であって、
レジストパターニング及びエッチングによって、基板の表面の第１の領域に２マイクロメータ以上の幅のほぼ平坦な底面を有する第１の溝を形成するステップと、
該基板の表面の該第１の領域を囲む第２の領域を、該底面と平行ではない面から構成される形状に機械加工するステップとを含む金型の製造方法。
【請求項２】
該第１の溝の深さが３０マイクロメータ以下であり、該第２の領域の該形状の深さが２０マイクロメータ以下である請求項１に記載の金型の製造方法。
【請求項３】
該第２の領域の該形状が周期的な構造を含み、該周期的な構造の周期が該第１の溝の底面の幅よりも小さい請求項１または２に記載の金型の製造方法。
【請求項４】
該第２の領域の該形状が、長手方向がほぼ同じ方向となるように配列された複数の第２の溝であり、該複数の第２の溝の長手方向に垂直な断面が周期的な構造を示す請求項３に記載の金型の製造方法。
【請求項５】
該第２の領域の該形状が該光学素子の回折格子に対応する請求項１から４のいずれかに記載の金型の製造方法。
【請求項６】
該第２の領域の該形状が該光学素子のマイクロプリズムアレイに対応する請求項１から３のいずれかに記載の金型の製造方法。
【請求項７】
該第２の領域の該形状が該光学素子のマイクロレンズアレイに対応する請求項１から３のいずれかに記載の金型の製造方法。
【請求項８】
該第２の領域の該形状を引き切り加工によって形成する請求項１から６のいずれかに記載の金型の製造方法。
【請求項９】
該第２の領域の該形状を、ダイヤモンド切削工具を使用して形成する請求項１から８のいずれかに記載の金型の製造方法。
【請求項１０】
１マイクロメータ以下のコーナーＲで該第１の溝及び該第２の領域の該形状を形成する請求項１から６のいずれかに記載の金型の製造方法。
【発明の詳細な説明】
【技術分野】
【０００１】
本発明は、金型の製造方法、特に光学素子用金型の製造方法に関する。
【背景技術】
【０００２】
光線を透過させる第１の部分と光線を遮蔽する第２の部分とを備えた光学素子であって、該光学素子を通してある面に光線を照射させて該面上に第１の部分の形状に対応する形状を有する、周囲より照度の高い領域を光線によって形成する光学素子が知られている。上記の光学素子の従来の製造方法の一例は、光学素子の第２の部分の表面を金属膜で覆う方法である。この従来の製造方法においては、第２の部分の表面のみに金属膜を成膜するか、表面全体に金属膜を成膜してから第１の部分の金属膜をレーザーなどによって除去する。したがって、上記の製造方法は量産には適していない。【０００３】
そこで、量産のために上記の光学素子を金型によって製造することが考えられる。光学素子において、第１の部分はほぼ平坦な面とし、第２の部分は、光線に回折、拡散などを生じさせる光学的構造とすることが考えられる。このような光学素子を通してある面に光線を照射すると、光線は第１の部分をほぼそのまま透過し、第２の部分において回折、拡散などを生じそのまま透過することはないので、該面上に第１の部分の形状に対応する形状を有する周囲より照度の高い領域が形成される。【０００４】
このような光学素子用の金型は、光学素子の第１の部分に対応するほぼ平坦な領域と光学素子の第２の部分である光学的構造に対応する領域とから構成される。ここで、光学素子の第１の部分に対応するほぼ平坦な領域を金型の第１の領域と呼称し、光学素子の第２の部分である光学的構造に対応する領域を金型の第２の領域と呼称する。光学素子を通過した光線によって形成される周囲より照度の高い領域の境界を鮮明にするために、金型の第１の領域と金型第２の領域との境界には段差があるのが望ましい。また、段差の立ち上がりの隅（コーナー）のコーナーＲはできるだけ小さいのが望ましい。【０００５】
光学素子用金型のうち、レンズなどの金型は通常ボールエンドミルを使用した機械加工によって製造される。ボールエンドミルによって、たとえば、非球面、自由曲面などに対応する種々の光学面の形状を形成することができる。しかし、ボールエンドミルによって光学素子用の金型を製造する場合には、コーナーＲはボールエンドミルの刃先の曲率半径より小さくすることはできない。ボールエンドミルの刃先の曲率半径の最小値は約１５マイクロメータであるので、コーナーＲの最小値は約１５マイクロメータである。【０００６】
光学素子用金型のうち、バイナリー回折格子などの金型はレジストパターニング及びエッチングによって製造されることがある。レジストパターニング及びエッチングによれば、例えば、バイナリー回折格子のコーナーＲを１マイクロメータ以下とすることができる。しかし、レジストパターニング及びエッチングによって、非球面、自由曲面などに対応する種々の光学面の形状を形成するのは困難である。【０００７】
このように、金型の製造方法において、ボールエンドミルなどを使用する機械加工とレジストパターニング及びエッチングとは別の技術分野に属するものであり両者が組み合わされることはまれであった。【０００８】
特許文献１は、光線を透過させる部分と光線を遮蔽または拡散させる部分とを有する光学素子を開示している。しかし、特許文献１は、そのような光学素子の製造方法を詳細に開示していない。また、特許文献１の光学素子は、顕微鏡の光量を制御するものであり、光学素子を通過した光線によって面上に形成される周囲より照度の高い領域の境界を鮮明にするという技術的課題とは無関係である。【０００９】
このように、従来、光学素子を通過した光線によって面上に形成される周囲より照度の高い領域の境界を鮮明にすることのできる、ほぼ平坦な面である第１の部分と光線に回折、拡散などを生じさせる光学的構造である第２の部分とから構成される光学素子の金型を高精度かつ高効率で製造する方法は開発されていなかった。
【先行技術文献】
【特許文献】
【００１０】
【特許文献１】特開2007-033790号公報
【発明の概要】
【発明が解決しようとする課題】
【００１１】
したがって、光学素子を通過した光線によって面上に形成される周囲より照度の高い領域の境界を鮮明にすることのできる、ほぼ平坦な面である第１の部分と光線に回折、拡散などを生じさせる光学的構造である第２の部分とから構成される光学素子の金型を高精度かつ高効率で製造する方法に対するニーズがある。本発明の課題は、光学素子を通過した光線によって面上に形成される周囲より照度の高い領域の境界を鮮明にすることのできる、ほぼ平坦な面である第１の部分と光線に回折、拡散などを生じさせる光学的構造である第２の部分とから構成される光学素子の金型を高精度かつ高効率で製造する方法を提供することである。
【課題を解決するための手段】
【００１２】
本発明による光学素子用の金型の製造方法は、レジストパターニング及びエッチングによって、基板の表面の第１の領域に２マイクロメータ以上の幅のほぼ平坦な底面を有する第１の溝を形成するステップと、該基板の表面の該第１の領域を囲む第２の領域を、該底面と平行ではない面から構成される形状に機械加工するステップとを含む。【００１３】
本発明によれば、基板の表面の第１の領域に２マイクロメータ以上の幅のほぼ平坦な底面を有する第１の溝を、レジストパターニング及びエッチングによって形成するので、第１の溝の、ほぼ平坦な底面と側面との境界のコーナーＲを、一例として１マイクロメータ以下にすることができる。したがって、金型から製造される光学素子の、金型の第１の領域に対応する光学素子の第１の部分と金型の第１の領域を囲む金型の第２の領域に対応する光学素子の第２の部分との境界がシャープになる。この結果、該光学素子を通してある面に光線を照射した場合に、金型の第１の領域の形状に対応する鮮明な境界の形状を有する照度の高い領域を該面上に形成することのできる光学素子が得られる。ここで、金型の第１の領域を囲む金型の第２の領域とは、第１の領域の周囲を縁取る領域であって、その金型によって光学素子を製造し、該光学素子を通してある面に光線を照射した場合に、金型の第１の領域の形状に対応する鮮明な境界を有する周囲より照度の高い領域を該面上に形成することができるように形成された領域を意味する。したがって、第１の領域の周囲を縁取る領域以外の領域の形状はどのような形状であってもよい。第２の領域においては、光学素子の所望の機能を実現するために、第１の溝の底面と平行ではない面から構成される形状を機械加工によって高精度かつ高効率で形成することができる。【００１４】
従来、金型の製造において、レジストパターニング及びエッチングならびに機械加工の両方を使用することはまれであった。本発明は、光学素子を通過した光線によって形成される形状の境界を鮮明にすることのできる、ほぼ平坦な面である第１の部分と光線に回折、拡散などを生じさせる光学的構造である第２の部分とから構成される光学素子の金型を高精度かつ高効率で製造する方法を提供するという技術的課題を解決するために、レジストパターニング及びエッチングならびに機械加工の両方を適切に組み合わせた点を特徴とする。【００１５】
本発明の第１の実施形態による金型の製造方法においては、該第１の溝の深さが３０マイクロメータ以下であり、該第２の領域の該形状の深さが２０マイクロメータ以下である。【００１６】
本実施形態による金型の製造方法において、第１の領域における第１の溝及び第２の領域における形状の加工前の基板の表面からの深さは３０マイクロメータ以下である。したがって、厚さの小さなコンパクトな光学素子が得られる。【００１７】
本発明の第２の実施形態による金型の製造方法において、該第２の領域の該形状が周期的な構造を含み、該周期的な構造の周期が該第１の溝の底面の幅よりも小さい。【００１８】
本実施形態による金型によって製造された光学素子の、第２の領域に対応する部分は、周期的な構造を含むので光線の回折、拡散などを生じさせることができる。【００１９】
本発明の第３の実施形態による金型の製造方法において、該第２の領域の該形状が、長手方向がほぼ同じ方向となるように配列された複数の第２の溝であり、該複数の第２の溝の長手方向に垂直な断面が周期的な構造を示す
本実施形態による金型によって製造された光学素子の、第２の領域に対応する部分の断面は周期的な構造を示すので光線の回折、拡散などを生じさせることができる。【００２０】
本発明の第４の実施形態による金型の製造方法においては、該第２の領域の該形状が該光学素子の回折格子に対応する。【００２１】
本実施形態による金型の製造方法によって、金型の第２の領域に対応する第２の部分が回折格子からなる光学素子が得られる。光学素子を通してある面を照射した場合に、該面における金型の第１の領域に対応する、照度の高い領域以外の領域の照度を回折格子によって調整することができることができる。【００２２】
本発明の第５の実施形態による金型の製造方法においては、該第２の領域の該形状が該光学素子のマイクロプリズムアレイに対応する。【００２３】
本実施形態による金型の製造方法によって、第２の領域に対応する領域にマイクロプリズムアレイを備えた光学素子が得られる。光学素子を通してある面を照射した場合に、該面における第１の領域に対応する照度の高い領域以外の領域の照度をマイクロプリズムアレイによって調整することができる。【００２４】
本発明の第６の実施形態による金型の製造方法においては、該第２の領域の該形状が該光学素子のマイクロレンズアレイに対応する。【００２５】
本実施形態による金型の製造方法によって、第２の領域に対応する領域にマイクロレンズアレイを備えた光学素子が得られる。光学素子を通してある射面を照射した場合に、該面における第１の領域に対応する照度の高い領域以外の領域の照度をマイクロレンズアレイによって調整することができる。【００２６】
本発明の第７の実施形態による金型の製造方法においては、該第２の領域の該形状を引き切り加工によって形成する。【００２７】
本実施形態による金型の製造方法においては、第２の領域における回折格子などの形状を引き切り加工によって形成する。したがって、回折格子などの形状を高精度かつ高効率で形成することができる。【００２８】
本発明の第８の実施形態による金型の製造方法においては、該第２の領域の該形状を、ダイヤモンド切削工具を使用して形成する。【００２９】
本発明の第９の実施形態による金型の製造方法においては、１マイクロメータ以下のコーナーＲで該第１の溝及び該形状を形成する。【００３０】
本実施形態による金型のコーナーＲは１マイクロメータ以下であるので、金型から製造される光学素子の、第１の領域に対応する領域と第１の領域を囲む第２の領域に対応する領域との境界がシャープになる。この結果、光線を照射した場合に、第１の領域の形状に対応する照度の高い領域であって、鮮明な境界を有する領域を形成することのできる光学素子が得られる。
【図面の簡単な説明】
【００３１】
【図１】本発明の一実施形態の、光学素子用の金型の製造方法を示す流れ図である。
【図２】上記の光学素子用の金型の製造方法を説明するための図である。
【図３】機械加工後の基板の断面を示す図である。
【図４】図３に示すような断面を有する金型によって成形された光学素子の一例を示す図である。
【図５】矩形状のダイヤモンド工具を使用した引き切り加工を説明するための図である。
【図６】矩形状のダイヤモンド工具の刃先の写真である。
【図７】ダイヤモンド・ボールエンドミルによる加工を説明するための図である。
【図８】ダイヤモンド・ボールエンドミルの刃先の写真である。
【図９】引き切り加工によって形成された直線状の溝の長手方向に垂直な断面を示す図である。
【図１０】図９（ａ）に示す一定の間隔で配置された溝を有する金型によって成形された回折格子の機能を説明するための図である。
【図１１】第１の領域及び第２の領域を備えた金型の、第２の領域の回折格子に対応する形状の溝の種々の態様を示す図である。
【図１２】、基板の第２の領域に機械加工されたマイクロプリズムアレイに対応する形状を示す図である。
【図１３】基板の第２の領域に機械加工されたマイクロレンズアレイに対応する形状を示す図である。
【図１４】本発明の製造方法によって製造された金型のＡＦＭ（原子間力顕微鏡）像を示す図である。
【図１５】本発明の製造方法によって製造された周期構造を有する金型の断面のＡＦＭ（原子間力顕微鏡）像を示す図である。
【発明を実施するための形態】
【００３２】
図１は、本発明の一実施形態の、光学素子用の金型の製造方法を示す流れ図である。
【００３３】
図２は、上記の光学素子用の金型の製造方法を説明するための図である。
【００３４】
図１のステップＳ１０１０において基板を洗浄する。基板の材料は、一例として、無電解ニッケルリン鍍金であってもよい。
【００３５】
図２（ａ）は、洗浄後の基板の断面を示す図である。
【００３６】
図２のステップＳ１０２０において、基板の表面に第１の溝を形成するためのレジストパターニングを実施する。具体的には、基板の表面の、第１の領域以外の第２の領域をレジストで覆う。
【００３７】
図２（ｂ）は、基板の表面の、第１の領域以外の第２の領域がレジストで覆われた基板の断面を示す図である。
【００３８】
図２のステップＳ１０３０において、エッチングを実施しての第１の領域に第１の溝を形成する。エッチングは、一例として、イオンビームエッチングであってもよい。
【００３９】
図２（ｃ）は、エッチング後の基板の断面を示す図である。基板の表面の第１の領域に第１の溝が形成されている。
【００４０】
図２のステップＳ１０４０において、レジストを除去する。
【００４１】
図２（ｄ）は、レジストを除去した後の基板の断面を示す図である。基板の表面の第１の領域には第１の溝が形成されている。第１の溝の底面はほぼ平坦であり、第１の溝の底面の幅は２マイクロメータ以上である。第１の溝の底面は、加工前の基板の表面とほぼ平行である。また、第１の溝の加工前の基板の表面からの深さは１マイクロメータ以上、３０マイクロメータ以下である。
【００４２】
図２のステップＳ１０５０において、第１の領域以外の第２の領域を機械加工することによって第１の溝の底面と平行ではない面から構成される形状を形成する。第２の領域の形状の、加工前の基板の表面からの深さは０．５マイクロメータ以上、２０マイクロメータ以下である。
【００４３】
このように、第１の溝及び第２の領域の形状の、加工前の基板の表面からの深さは３０マイクロメータ以下である。
【００４４】
図２（ｅ）は、機械加工後の基板、すなわち金型の断面を示す図である。第２の領域には機械加工によって周期構造が形成されている。なお、機械加工については後で詳細に説明する。上記の断面は上記の周期構造の長手方向及び加工前の基板の表面に垂直である。
【００４５】
金型を製造する際に、上述のように、レジストパターニング、エッチング、機械加工の順に実施すべきである。機械加工を最初に実施すると、レジストパターニング及びエッチングによってほぼ平坦な底面を有する溝を形成することができない。レジストパターニングの後、エッチングの前にレジストに機械加工を実施すると、レジストに機械加工によって形成された形状がエッチングによって変形されるなどの問題が生じ、金型の形状の精度が劣化する。
【００４６】
上記の金型を使用して、たとえば、射出成形によって光学素子を大量に製造することができる。
【００４７】
図３は、図２（ｅ）と同様に、機械加工後の基板の、周期構造の長手方向及び加工前の基板の表面に垂直な断面を示す図である。基板１００の第１の領域１０１には底面がほぼ平坦な溝が形成され、第１の領域１０１以外の第２の領域１０３には周期構造が形成されている。周期構造は、一例として、回折格子に対応する。また、周期構造は、第１の領域１０１の溝の底面と平行ではない面から構成されている。
【００４８】
図４は、図３に示すような断面を有する金型によって成形された光学素子の一例を示す図である。第１の領域１０１に対応する光学素子１００’の第１の部分１０１’は平坦な面である。第２の領域１０３に対応する光学素子１００’ の第２の部分１０３’は回折格子である。光学素子１００’を通してある面に光を照射すると、第１の部分１０１’は光線を、回折を生じさせることなく透過させ、回折格子である第２の部分１０３’は光を回折させるので、該面上において第１の部分１０１’の形状に対応する形状を有する領域１０１”の照度はその周囲よりも高くなる。したがって、該面上において、第１の部分１０１’の形状に対応する形状の領域１０１”が識別可能となる。
【００４９】
つぎに、第２の領域１０３における機械加工について説明する。
【００５０】
図５は、矩形状のダイヤモンド工具を使用した引き切り加工を説明するための図である。図５において、矩形状のダイヤモンド工具２０１を直線状に移動させながら基板１００を削ることによって刃先の形状と同じ形状を断面とする溝が形成される。このような加工方法を引き切り加工と呼称する。一例として、断面がＶ字型の刃の開き角度が５度の場合には、表面における溝の幅を１０マイクロメータとすると溝の深さは約１マイクロメータとなる。
【００５１】
図６は、矩形状のダイヤモンド工具２０１の刃先の写真である。
【００５２】
図７は、ダイヤモンド・ボールエンドミルによる加工を説明するための図である。図７において、ダイヤモンド・ボールエンドミル２０３を回転させながら基板１００を削ることによって所定の形状が形成される。ボールエンドミル２０３の刃先の曲率半径の最小値は１５マイクロメータである。また、刃先の曲率半径が１５マイクロメータのボールエンドミルにおいて、回転速度を６０，０００回毎分として、送り速度は１０ミリメータ毎分に制限される。
【００５３】
図８は、ダイヤモンド・ボールエンドミル２０３の刃先の写真である。
【００５４】
引き切り加工とボールエンドミルによる加工とを比較する。第一に、ボールエンドミルの刃先の曲率半径の最小値は約１５マイクロメータであるので、溝の幅が３０マイクロメータより小さな場合にはボールエンドミルによる加工で溝を形成することができない。したがって、溝の幅が３０マイクロメータより小さな場合には、溝は引き切り加工で形成される。第二に、加工効率の観点からは、送り速度の速い引き切り加工が有利である。第三に、矩形状のダイヤモンド工具を使用した引き切り加工によれば、コーナーＲを、一例として、０．５マイクロメータ以下の範囲で制御することができる。他方、ダイヤモンド・ボールエンドミルを使用した場合のコーナーＲは、刃先の曲率半径の最小値である１５マイクロメータ以上となる。このように、ボールエンドミルでは形成することのできない１５マイクロメータよりも小さいコーナーＲのＵ字状の溝を引き切り加工で形成することができる。
【００５５】
図９は、引き切り加工によって形成された直線状の溝の長手方向に垂直な断面を示す図である。図９（ａ）は一定の間隔で配置された溝を示し、図９（ｂ）はランダムな間隔で配置された溝を示す。
【００５６】
図１０は、図９（ａ）に示す一定の間隔で配置された溝を有する金型によって成形された回折格子の機能を説明するための図である。回折格子の周期、すなわち溝の間隔をｄ、回折角度をθ、回折次数をＮ、光の波長をλで表すと、以下の関係が成立する。回折角度とは、回折後の光線の、回折前の光線に対する角度である。図１０において、回折前の光線は、溝を形成する前の基板の面に垂直に入射する。また、図１０において、回折角度は反時計回りを正とし、回折次数の符号は回折角度の符号に合わせる。
【数１】
2019163630.tif 000003
【００５７】
表１は、回折次数が±１から±３の回折光の回折角度を示す表である。光の波長λ及び回折格子の周期ｄは以下のとおりである。
λ=546nm, d=2000nm
【００５８】
【表１】
2019163630.tif 000004
【００５９】
表２は、回折次数が±１から±３の回折光の回折効率を示す表である。
【表２】
2019163630.tif 000005
【００６０】
このように回折格子に入射した光線のほとんどは、所定の回折角度で回折し直進しないので、図４に示すように、光学素子を通してある面を照射した場合に、光学素子の部分１０１’を通過した光線によって該面上に周囲よりも照度の高い領域１０１”が形成される。
【００６１】
図１１は、第１の領域及び第２の領域を備えた金型の、第２の領域の回折格子に対応する形状の溝の種々の態様を示す図である。
【００６２】
図１１（ａ）の回折格子に対応する形状の複数の溝は直線状である。
【００６３】
図１１（ｂ）の回折格子に対応する形状の複数の溝は同心円状である。
【００６４】
図１１（ｃ）の回折格子に対応する形状の複数の溝は放射線状である。
【００６５】
図１１（ｄ）の回折格子に対応する形状の複数の溝は緩やかな曲線状である。
【００６６】
回折格子の溝の態様を変えることにより、光学素子を通してある面を照射した場合に、該面における照度の高い領域１０１”以外の領域の照度の変化による模様を変えることができる。
【００６７】
図１２は、基板の第２の領域に機械加工されたマイクロプリズムアレイに対応する形状を示す図である。
【００６８】
図１２（ａ）は、第１の溝が形成された第１の領域及びマイクロプリズムアレイに対応する形状が機械加工された第２の領域を示す図である。第２の領域のマイクロプリズムアレイに対応する形状は、第１の領域の溝の底面と平行ではない面から構成されている。
【００６９】
図１２（ｂ）は、マイクロプリズムアレイに対応する形状が機械加工された第２の領域の拡大図である。
【００７０】
基板の第２の領域において、引き切り加工によって第１の方向に所定の周期で複数の溝形成し、引き切り加工によって第１の方向と異なる第２の方向に該所定の周期で複数の溝を形成することによって四角錐からなるマイクロプリズムアレイに対応する形状を製造することができる。また、基板面において、引き切り加工によって互いに異なる三方向に所定の周期で複数の溝を形成することによって三角錐からなるマイクロプリズムアレイに対応する形状を製造することができる。基板面に種々の方向の溝を形成するために、一例として、角度割り出し機能を備えた回転テーブルに基板を取り付けて角度割り出し機能によって溝の方向を定め引き切り加工によって溝を形成してもよい。
【００７１】
上記のマイクロプリズムアレイに対応する形状を備えた金型によって製造されたマイクロプリズムアレイを備えた光学素子を通してある面を照射した場合に、マイクロプリズムアレイによる光の拡散によって該面における照度の高い領域１０１”以外の領域の照度を調整することができる。
【００７２】
図１３は、基板の第２の領域に機械加工されたマイクロレンズアレイに対応する形状を示す図である。
【００７３】
図１３（ａ）は、第１の溝が形成された第１の領域及びマイクロレンズアレイに対応する形状が機械加工された第２の領域を示す図である。第２の領域のマイクロレンズアレイに対応する形状は、第１の領域の溝の底面と平行ではない面から構成されている。
【００７４】
図１３（ｂ）は、マイクロレンズアレイに対応する形状が機械加工された第２の領域の拡大図である。
【００７５】
基板の第２の領域において、ダイヤモンド・ボールエンドミルを使用して超精密ミリング加工を実施することによりマイクロレンズアレイに対応する形状を製造することができる。ダイヤモンド・ボールエンドミルの刃先の曲率半径の最小値は上述のように１５マイクロメータである。
【００７６】
上記のマイクロレンズアレイに対応する形状を備えた金型によって製造されたマイクロレンズアレイを備えた光学素子を通してある面を照射した場合に、マイクロレンズアレイによる光の拡散によって該面における照度の高い領域１０１”以外の領域の照度を調整することができる。
【００７７】
図１４は本発明の製造方法によって製造された金型のＡＦＭ（原子間力顕微鏡）像を示す図である。
【００７８】
図１５は本発明の製造方法によって製造された周期構造を有する金型の断面のＡＦＭ（原子間力顕微鏡）像を示す図である。周期構造の周期は２．０マイクロメータ、周期構造の深さは０．７６マイクロメータである。上記の断面は、周期構造である格子の繰り返し方向に垂直な断面である。第１の溝の底面の幅は、７．５マイクロメータであり、上記の周期構造の周期よりも小さい。また、周期構造は、第１の溝の底面と平行ではない面から構成されている。
【図１】
2019163630.tif 000006
【図２】
2019163630.tif 000007
【図３】
2019163630.tif 000008
【図４】
2019163630.tif 000009
【図５】
2019163630.tif 000010
【図６】
2019163630.tif 000011
【図７】
2019163630.tif 000012
【図８】
2019163630.tif 000013
【図９】
2019163630.tif 000014
【図１０】
2019163630.tif 000015
【図１１】
2019163630.tif 000016
【図１２】
2019163630.tif 000017
【図１３】
2019163630.tif 000018
【図１４】
2019163630.tif 000019
【図１５】
2019163630.tif 000020
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
光線を回折または拡散させることなく透過させる第１の部分と光線を回折または拡散させる第２の部分とを備える光学素子用の金型の製造方法であって、
レジストパターニング及びエッチングによって、基板の表面の第１の領域に、２マイクロメータ以上の幅のほぼ平坦な底面を有し該第１の部分に対応する第１の溝を形成するステップと、
該基板の表面の該第１の領域を囲む第２の領域を、該底面と平行ではない面から構成され該第２の部分に対応する形状に機械加工するステップとを含む金型の製造方法。
【請求項２】
該第１の溝の深さが３０マイクロメータ以下であり、該第２の領域の該形状の深さが２０マイクロメータ以下である請求項１に記載の金型の製造方法。
【請求項３】
該第２の領域の該形状が周期的な構造を含み、該周期的な構造の周期が該第１の溝の底面の幅よりも小さい請求項１または２に記載の金型の製造方法。
【請求項４】
該第２の領域の該形状が、長手方向がほぼ同じ方向となるように配列された複数の第２の溝であり、該複数の第２の溝の長手方向に垂直な断面が周期的な構造を示す請求項３に記載の金型の製造方法。
【請求項５】
該第２の領域の該形状が該光学素子の回折格子に対応する請求項１から４のいずれかに記載の金型の製造方法。
【請求項６】
該第２の領域の該形状が該光学素子のマイクロプリズムアレイに対応する請求項１から３のいずれかに記載の金型の製造方法。
【請求項７】
該第２の領域の該形状が該光学素子のマイクロレンズアレイに対応する請求項１から３のいずれかに記載の金型の製造方法。
【請求項８】
該第２の領域の該形状を引き切り加工によって形成する請求項１から６のいずれかに記載の金型の製造方法。
【請求項９】
該第２の領域の該形状を、ダイヤモンド切削工具を使用して形成する請求項１から８のいずれかに記載の金型の製造方法。
【請求項１０】
１マイクロメータ以下のコーナーＲで該第２の領域の該形状を形成する請求項１から６のいずれかに記載の金型の製造方法。
【請求項１１】
光学素子用の金型の製造方法であって、
レジストパターニング及びエッチングによって、基板の表面の第１の領域に２マイクロメータ以上の幅のほぼ平坦な底面を有する第１の溝を形成するステップと、
該基板の表面の該第１の領域を囲む第２の領域を、該底面と平行ではない面から構成される形状に機械加工するステップとを含み、該第１の溝の深さが３０マイクロメータ以下であり、該第２の領域の該形状の深さが２０マイクロメータ以下である金型の製造方法。
【請求項１２】
光学素子用の金型の製造方法であって、
レジストパターニング及びエッチングによって、基板の表面の第１の領域に２マイクロメータ以上の幅のほぼ平坦な底面を有する第１の溝を形成するステップと、
該基板の表面の該第１の領域を囲む第２の領域を、該底面と平行ではない面から構成される形状に機械加工するステップとを含み、１マイクロメータ以下のコーナーＲで該第１の溝及び該第２の領域の該形状を形成する金型の製造方法。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
金型の製造方法であって、
レジストパターニング及びエッチングによって、基板の表面の第１の領域に、２マイクロメータ以上の幅のほぼ平坦な底面を有する第１の溝を形成するステップと、
該第１の溝を形成するステップの後に、該基板の表面の該第１の領域を囲む第２の領域を、該底面と平行ではない面から構成される形状に機械加工するステップとを含み、該第１の溝の深さが３０マイクロメータ以下であり、該第２の領域の該形状の深さが２０マイクロメータ以下である金型の製造方法。
【請求項２】
該第２の領域の該形状が周期的な構造を含み、該周期的な構造の周期が該第１の溝の底面の幅よりも小さい請求項１に記載の金型の製造方法。
【請求項３】
該第２の領域の該形状が、長手方向がほぼ同じ方向となるように配列された複数の第２の溝であり、該複数の第２の溝の長手方向に垂直な断面が周期的な構造を示す請求項２に記載の金型の製造方法。
【請求項４】
該第２の領域の該形状が回折格子に対応する請求項１から３のいずれかに記載の金型の製造方法。
【請求項５】
該第２の領域の該形状がマイクロプリズムアレイに対応する請求項１または２に記載の金型の製造方法。
【請求項６】
該第２の領域の該形状がマイクロレンズアレイに対応する請求項１または２に記載の金型の製造方法。
【請求項７】
該第２の領域の該形状を引き切り加工によって形成する請求項１から５のいずれかに記載の金型の製造方法。
【請求項８】
該第２の領域の該形状を、ダイヤモンド切削工具を使用して形成する請求項１から７のいずれかに記載の金型の製造方法。
【請求項９】
金型の製造方法であって、
レジストパターニング及びエッチングによって、基板の表面の第１の領域に、２マイクロメータ以上の幅のほぼ平坦な底面を有する第１の溝を形成するステップと、
該第１の溝を形成するステップの後に、該基板の表面の該第１の領域を囲む第２の領域を、該底面と平行ではない面から構成される形状に機械加工するステップとを含み、１マイクロメータ以下のコーナーＲで該第２の領域の該形状を形成する金型の製造方法。
【請求項１０】
金型が光学素子用の金型である請求項１から９のいずれかに記載の金型の製造方法。
【請求項１１】
請求項１０に記載の金型の製造方法によって製造した金型を使用する光学素子の製造方法。
【国際調査報告】
2019163630.tif 000021
2019163630.tif 000022
2019163630.tif 000023